(57)【要約】【課題】樹脂被覆コードの面内剛性及び樹脂被覆コードによって形成される部材の面内剛性を確保する。【解決手段】樹脂被覆コード４２は、互いに間隔を空けて配置されたｎ本のコード（補強コード４４）と、コードを被覆する被覆樹脂４６Ｂと、コードと被覆樹脂４６Ｂとの間に配置され、被覆樹脂４６Ｂより引張弾性率が大きい接着樹脂４６Ａと、を備え、コード及び接着樹脂４６Ａが配置された部分の幅方向寸法の合計値をＡとし、厚み方向寸法の最大値をＢとした時に、次の（１）式を満たす。  Ｂ＜（Ａ／ｎ）  （ｎ≧１）・・・（１）【選択図】図３
2019218033.tif 000002
【特許請求の範囲】
【請求項１】
互いに間隔を空けて配置されたｎ本のコードと、
前記コードを被覆する被覆樹脂と、
前記コードと前記被覆樹脂との間に配置され、前記被覆樹脂より引張弾性率が大きい接着樹脂と、を備え、
前記コード及び前記接着樹脂が配置された部分の幅方向寸法の合計値をＡとし、厚み方向寸法の最大値をＢとした時に、次の（１）式を満たす、
樹脂被覆コード。
Ｂ＜（Ａ／ｎ）  （ｎ≧１）                ・・・（１）
【請求項２】
前記接着樹脂は、幅方向に連結されている、請求項１に記載の樹脂被覆コード。
【請求項３】
一対のビードコアに跨って形成されたカーカスと、
前記カーカスのタイヤ径方向外側に配置され、請求項１又は請求項２に記載の樹脂被覆コードを螺旋状に巻回して形成した樹脂被覆ベルト層と、
を備えた空気入りタイヤ。
【請求項４】
請求項１又は請求項２に記載の樹脂被覆コードを螺旋状に巻回して形成した一対のビードコアと、
前記ビードコアに跨って形成されたカーカスと、
前記カーカスのタイヤ径方向外側に配置されたベルト層と、
を備えた空気入りタイヤ。
【発明の詳細な説明】
【技術分野】
【０００１】
本発明は、樹脂被覆コード及び空気入りタイヤに関する。
【背景技術】
【０００２】
下記特許文献１には、タイヤ骨格部材のクラウン部に、補強コードを樹脂被覆層で被覆して形成された補強コード部材（樹脂被覆コード）を螺旋状に巻回してベルト層を形成したタイヤが開示されている。このように樹脂を用いてベルト層（樹脂被覆ベルト層）を形成したタイヤは、ゴムを用いてベルト層（ゴム被覆ベルト層）を形成したタイヤと比較して、クラウン部の面外剛性が高くなる。
【先行技術文献】
【特許文献】
【０００３】
【特許文献１】特開２０１４−２１０４８７号公報
【発明の概要】
【発明が解決しようとする課題】
【０００４】
上記特許文献１に記載されたような樹脂被覆ベルト層を形成するためには、樹脂被覆コードにおいて補強コードと被覆樹脂との一体性を高めるために、補強コードの周囲に接着樹脂を設けることが好ましい。ところが、接着樹脂の形状や弾性率次第では、樹脂被覆コード及び樹脂被覆コードによって形成される樹脂被覆ベルト層の面内剛性が確保し難い場合がある。
【０００５】
本発明は上記事実を考慮して、樹脂被覆コードの面内剛性及び樹脂被覆コードによって形成される部材の面内剛性を確保することを目的とする。
【課題を解決するための手段】
【０００６】
請求項１の樹脂被覆コードは、互いに間隔を空けて配置されたｎ本のコードと、前記コードを被覆する被覆樹脂と、前記コードと前記被覆樹脂との間に配置され、前記被覆樹脂より引張弾性率が大きい接着樹脂と、を備え、前記コード及び前記接着樹脂が配置された部分の幅方向寸法の合計値をＡとし、厚み方向寸法の最大値をＢとした時に、次の（１）式を満たす。
Ｂ＜（Ａ／ｎ）  （ｎ≧１）                ・・・（１）
【０００７】
請求項１の樹脂被覆コードにおいては、コードと被覆樹脂とが、接着樹脂により接着されている。被覆樹脂にはｎ本のコードが埋設されており、「コード及び接着樹脂が配置された部分の幅方向寸法の合計値」Ａをｎで除した値が、「コード及び接着樹脂が配置された部分の厚み方向寸法の最大値」Ｂより大きい。
【０００８】
つまり接着樹脂は、コード１本あたりの幅方向寸法が厚み方向寸法より大きい。また、接着樹脂は被覆樹脂より引張弾性率が大きい。これにより、コード１本あたりの幅方向寸法が厚み方向寸法以下の場合と比較して、樹脂被覆コードの幅方向に沿った剛性（面内剛性）が高い。
【０００９】
請求項２の樹脂被覆コードは、前記接着樹脂は、幅方向に連結されている。
【００１０】
請求項２の樹脂被覆コードにおいては、ｎ本のコードを被覆する接着樹脂同士が連結されている。このため、接着樹脂同士が連結されていない場合と比較して引張弾性率が小さい部分が少なく、剛性向上効果を高めることができる。
【００１１】
請求項３の空気入りタイヤは、一対のビードコアに跨って形成されたカーカスと、前記カーカスのタイヤ径方向外側に配置され、請求項１又は請求項２に記載の樹脂被覆コードを螺旋状に巻回して形成した樹脂被覆ベルト層と、を備えている。
【００１２】
請求項３の空気入りタイヤにおいては、請求項１又は請求項２に記載の樹脂被覆コードを螺旋状に巻回して樹脂被覆ベルト層を形成している。このため、コードをゴムで被覆したゴム被覆ベルト層や樹脂被覆コードを螺旋状に巻回しない樹脂被覆ベルト層と比較して、リング剛性が高くなる。このため、トレッドはタイヤ周方向及びタイヤ幅方向に沿った環状面の面外へ変形し難くなり、空気入りタイヤの変形が抑制される。
【００１３】
また、請求項１又は請求項２に記載の樹脂被覆コードは面内剛性が高められているため、この樹脂被覆コードが適用された樹脂被覆ベルト層はせん断変形し難く、コーナリングパワーが大きくなる。
【００１４】
さらに、請求項１又は請求項２に記載の樹脂被覆コードはコード周りのひび割れが抑制されているため、樹脂被覆ベルト層の面外変形抑制効果が高い。また、ひび割れから樹脂被覆コード内部への水の浸入が抑制されるため、空気入りタイヤの耐久性を高くできる。
【００１５】
請求項４の空気入りタイヤは、請求項１又は請求項２に記載の樹脂被覆コードを螺旋状に巻回して形成した一対のビードコアと、前記ビードコアに跨って形成されたカーカスと、前記カーカスのタイヤ径方向外側に配置されたベルト層と、を備えている。
【００１６】
請求項４の空気入りタイヤにおいては、請求項１又は請求項２に記載の樹脂被覆コードを螺旋状に巻回してビードコアを形成している。このため、コードをゴムで被覆したビードコアと比較して、ビードコアのねじり剛性が高くなる。これによりビード部がリムから外れにくくなる。
【００１７】
また、請求項１又は請求項２に記載の樹脂被覆コードはコード周りのひび割れが抑制されているため、面外変形抑制効果が高い。これによりビード部のリム外れ抑制効果が高められている。
【発明の効果】
【００１８】
本発明によると、樹脂被覆コードの面内剛性及び樹脂被覆コードによって形成される部材の面内剛性を確保することができる。
【図面の簡単な説明】
【００１９】
【図１】本発明の実施形態に係る樹脂被覆コードを用いて形成された空気入りタイヤの一例を示す半断面図である。
【図２】本発明の実施形態に係る樹脂被覆コードを用いて形成された樹脂被覆ベルト層の一例を示す斜視図である。
【図３】（Ａ）は空気入りタイヤにおける樹脂被覆ベルト層の部分断面図であり、（Ｂ）は樹脂被覆ベルト層を形成する樹脂被覆コードの断面図である。
【図４】（Ａ）は本発明の実施形態に係る樹脂被覆コードを長方形の断面となるように形成した変形例を示す断面図であり、（Ｂ）は樹脂被覆コードに２本の補強コードを埋設した変形例を示す断面図であり、（Ｃ）は接着樹脂にくびれ部が形成された変形例を示す断面図であり、（Ｄ）は樹脂被覆コードに３本の補強コードを埋設した変形例を示す断面図である。
【図５】（Ａ）は本発明の実施形態に係る樹脂被覆コードにおいて２本の補強コードを取り囲む接着樹脂が分断された変形例を示す断面図であり、（Ｂ）は２本の補強コードを取り囲む接着樹脂が樹脂被覆コードの延設方向において部分的に分断された変形例を示す断面図であり、（Ｃ）は３本の補強コードを取り囲む接着樹脂が分断された変形例を示す断面図である。
【図６】（Ａ）は本発明の実施形態に係る空気入りタイヤにおいてビードコアを樹脂被覆コードで形成した変形例を示す側面図であり、（Ｂ）はビードコアの断面図である。
【発明を実施するための形態】
【００２０】
図１には、本発明の実施形態に係る空気入りタイヤ（以下、「タイヤ１０」と称する。）のタイヤ幅方向及びタイヤ径方向に沿って切断した切断面（タイヤ周方向に沿った方向から見た断面）の片側が示されている。なお、図中矢印Ｗはタイヤ１０の幅方向（タイヤ幅方向）を示し、矢印Ｒはタイヤ１０の径方向（タイヤ径方向）を示す。ここでいうタイヤ幅方向とは、タイヤ１０の回転軸と平行な方向を指している。また、タイヤ径方向とは、タイヤ１０の回転軸と直交する方向をいう。また、符号ＣＬはタイヤ１０の赤道面（タイヤ赤道面）を示している。なお、図１は、空気入りタイヤ１０の空気充填前の自然状態の形状を示している。
【００２１】
また、本実施形態では、タイヤ径方向に沿ってタイヤ１０の回転軸に近い側を「タイヤ径方向内側」、タイヤ径方向に沿ってタイヤ１０の回転軸から遠い側を「タイヤ径方向外側」と記載する。一方、タイヤ幅方向に沿ってタイヤ赤道面ＣＬに近い側を「タイヤ幅方向内側」、タイヤ幅方向に沿ってタイヤ赤道面ＣＬから遠い側を「タイヤ幅方向外側」と記載する。
【００２２】
（タイヤ）
図１に示されるように、タイヤ１０は、一対のビード部１２と、それぞれのビード部１２に埋設されたビードコア１２Ａに跨り端部がビードコア１２Ａに係止されたカーカス１６と、ビード部１２に埋設されビードコア１２Ａからタイヤ径方向外側へカーカス１６の外面に沿って伸びるビードフィラー１２Ｂと、カーカスプライ１４のタイヤ径方向外側に設けられた樹脂被覆ベルト層４０と、樹脂被覆ベルト層４０のタイヤ径方向外側に設けられたトレッド６０と、を備えている。なお、図１では、片側のビード部１２のみが図示されている。
【００２３】
（ビード部）
一対のビード部１２には、ワイヤ束であるビードコア１２Ａがそれぞれ埋設されている。これらのビードコア１２Ａには、カーカスプライ１４が跨っている。ビードコア１２Ａは、断面が円形や多角形状など、様々な構造を採用することができ、多角形としては例えば六角形を採用することができるが、本実施形態においては四角形とされている。
【００２４】
ビード部１２においてビードコア１２Ａに係止されたカーカスプライ１４で囲まれた領域には、ビードコア１２Ａからタイヤ径方向外側へ延び、タイヤ径方向外側に向けて厚さが漸減するビードフィラー１２Ｂが埋設されている。タイヤ１０においては、ビードフィラー１２Ｂのタイヤ径方向外側端１２ＢＥからタイヤ径方向内側の部分がビード部１２とされている。
【００２５】
（カーカス）
カーカス１６は、複数本のコードを被覆ゴムで被覆して形成された一枚のカーカスプライ１４によって形成されている。カーカスプライ１４は、一方のビードコア１２Ａから他方のビードコア１２Ａへトロイド状に延びてタイヤの骨格を構成している。また、カーカスプライ１４の端部側は、ビードコア１２Ａに係止されている。具体的には、カーカスプライ１４は、一方のビードコア１２Ａから他方のビードコア１２Ａに跨る本体部１４Ａと、ビードコア１２Ａからタイヤ径方向外側へ折り返されている折り返し部１４Ｂと、を備えている。
【００２６】
なお、本実施形態においてカーカスプライ１４はラジアルカーカスとされている。また、カーカスプライ１４の材質は特に限定されず、レーヨン、ナイロン、ポリエチレンナフタレート（ＰＥＮ）、ポリエチレンテレフタレート（ＰＥＴ）、アラミド、ガラス繊維、カーボン繊維、スチール等が採用できる。なお、軽量化の点からは、有機繊維コードが好ましい。また、カーカスの打ち込み数は２０〜６０本／５０ｍｍの範囲とされているが、この範囲に限定されるものではない。また、本実施形態においては、一枚のカーカスプライ１４によってカーカス１６が形成されているが、カーカス１６は複数のカーカスプライによって形成することもできる。
【００２７】
カーカス１６のタイヤ径方向内側にはゴムからなるインナーライナー２２が配置されており、カーカス１６のタイヤ幅方向外側には、ゴムからなるサイドゴム層２４が配置されている。なお、本実施形態では、ビードコア１２Ａ、カーカス１６、ビードフィラー１２Ｂ、インナーライナー２２、及びサイドゴム層２４によってタイヤケース２５が構成されている。タイヤケース２５は、換言すると、空気入りタイヤ１０の骨格を成すタイヤ骨格部材のことである。
【００２８】
（樹脂被覆ベルト層）
カーカス１６のクラウン部の外側、換言するとカーカス１６のタイヤ径方向外側には、樹脂被覆ベルト層４０が配設されている。図２に示すように、樹脂被覆ベルト層４０は、１本の樹脂被覆コード４２がカーカス１６の外周面に対して、タイヤ周方向に螺旋状に巻かれて形成されたリング状の箍（たが）であり、樹脂被覆コード４２の周方向における先端面４２Ｅ１、４２Ｅ２は、タイヤ幅方向及び径方向に沿った面とされ、タイヤ周方向において異なる位置に配置されている。なお、「螺旋状」とは、１本の樹脂被覆コード４２がカーカス１６の周囲において少なくとも１周以上巻回されている状態を示す。また、本明細書において、「樹脂被覆ベルト層」は、適宜「ベルト層」と表記することがある。
【００２９】
樹脂被覆コード４２は、１本の補強コード４４を樹脂層４６で被覆して構成されており、図３（Ａ）に示すように、断面形状が略正方形状とされている。樹脂層４６は、カーカス１６の外周面に接着剤又は加硫接着により密着して接合されている。なお、樹脂被覆ベルト層４０とトレッド６０とは、接着剤又は加硫接着で一体化されている。
【００３０】
また、タイヤ幅方向に互いに隣接する樹脂層４６同士は、融着により接合されている。これにより、補強コード４４が樹脂層４６によって被覆された樹脂被覆ベルト層４０が形成される。
【００３１】
樹脂層４６は、接着樹脂４６Ａと被覆樹脂４６Ｂとで形成されている。接着樹脂４６Ａは、補強コード４４と被覆樹脂４６Ｂとの一体性を高めるための接着層である。図３（Ｂ）に示すように、補強コード４４及び接着樹脂４６Ａが配置された部分の幅方向（Ｗ方向）寸法をＡとし、厚み方向（Ｒ方向）寸法の最大値をＢとすると、次の（１−１）式が成立する。つまり接着樹脂４６Ａは、補強コード４４を含んだ断面の幅方向寸法が厚み方向寸法より大きい。
【００３２】
Ｂ＜Ａ    ・・・（１−１）
【００３３】
なお、「厚み方向」とは樹脂被覆コード４２をカーカス１６の外周面に配置した際に、タイヤ径方向と一致する方向である。また、「幅方向」とはタイヤ幅方向と一致する方向である。また、樹脂層４６の内部に補強コード４４が複数本埋設されている場合（詳しくは後述）は、「幅方向」とは補強コード４４の並び方向と略一致する方向である。
【００３４】
被覆樹脂４６Ｂの引張弾性率（ＪＩＳ  Ｋ７１１３：１９９５に規定される）は、１００ＭＰａ以上が好ましい。また、被覆樹脂４６Ｂの引張弾性率の上限は、１０００ＭＰａ以下とすることが好ましい。なお、被覆樹脂４６Ｂの引張弾性率は、２００〜７００ＭＰａの範囲内が特に好ましい。一方、接着樹脂４６Ａの引張弾性率は、被覆樹脂４６Ｂの引張弾性率より大きく、１〜５倍に設定することが好ましい。
【００３５】
被覆樹脂４６Ｂは、熱可塑性樹脂とされている。但し本発明の実施形態はこれに限らず、例えば樹脂材料として、熱可塑性エラストマー、熱硬化性樹脂、及び（メタ）アクリル系樹脂、ＥＶＡ樹脂、塩化ビニル樹脂、フッ素系樹脂、シリコーン系樹脂等の汎用樹脂のほか、エンジニアリングプラスチック（スーパーエンジニアリングプラスチックを含む）等を用いることができる。なお、ここでの樹脂材料には、加硫ゴムは含まれない。
【００３６】
熱可塑性樹脂（熱可塑性エラストマーを含む）とは、温度上昇と共に材料が軟化、流動し、冷却すると比較的硬く強度のある状態になる高分子化合物をいう。本明細書では、このうち、温度上昇と共に材料が軟化、流動し、冷却すると比較的硬く強度のある状態になり、かつ、ゴム状弾性を有する高分子化合物を熱可塑性エラストマーとし、温度上昇と共に材料が軟化、流動し、冷却すると比較的硬く強度のある状態になり、かつ、ゴム状弾性を有しない高分子化合物をエラストマーでない熱可塑性樹脂として、区別する。
【００３７】
熱可塑性樹脂（熱可塑性エラストマーを含む）としては、ポリオレフィン系熱可塑性エラストマー（ＴＰＯ）、ポリスチレン系熱可塑性エラストマー（ＴＰＳ）、ポリアミド系熱可塑性エラストマー（ＴＰＡ）、ポリウレタン系熱可塑性エラストマー（ＴＰＵ）、ポリエステル系熱可塑性エラストマー（ＴＰＣ）、及び、動的架橋型熱可塑性エラストマー（ＴＰＶ）、ならびに、ポリオレフィン系熱可塑性樹脂、ポリスチレン系熱可塑性樹脂、ポリアミド系熱可塑性樹脂、及び、ポリエステル系熱可塑性樹脂等が挙げられる。
【００３８】
また、上記の熱可塑性材料としては、例えば、ＩＳＯ７５−２又はＡＳＴＭ  Ｄ６４８に規定されている荷重たわみ温度（０．４５ＭＰａ荷重時）が７８℃以上、ＪＩＳ  Ｋ７１６１に規定される引張降伏強さが１０ＭＰａ以上、同じくＪＩＳ  Ｋ７１６１に規定される引張破壊伸びが５０％以上、ＪＩＳ  Ｋ７２０６に規定されるビカット軟化温度（Ａ法）が１３０℃であるものを用いることができる。
【００３９】
熱硬化性樹脂とは、温度上昇と共に３次元的網目構造を形成し、硬化する高分子化合物をいい、例えば、フェノール樹脂、エポキシ樹脂、メラミン樹脂、ユリア樹脂等が挙げられる。
【００４０】
なお、被覆樹脂４６Ｂには、既述の熱可塑性樹脂（熱可塑性エラストマーを含む）及び熱硬化性樹脂のほか、（メタ）アクリル系樹脂、ＥＶＡ樹脂、塩化ビニル樹脂、フッ素系樹脂、シリコーン系樹脂等の汎用樹脂を用いてもよい。
【００４１】
接着樹脂４６Ａとしては、被覆樹脂４６Ｂよりも水分が浸透し難いもの、言い換えれば、水分を吸収し難いものが用いられている。接着樹脂４６Ａを構成する接着剤としては、例えば、変性オレフィン系樹脂（変性ポリエチレン系樹脂、変性ポリプロピレン系樹脂等）、ポリアミド系樹脂、ポリウレタン系樹脂、ポリエステル系樹脂、変性ポリエステル系樹脂、エチレン−アクリル酸エチル共重合体、エチレン−酢酸ビニル共重合体等の１種又は２種以上の熱可塑性樹脂を主成分（主剤）として含むものが挙げられる。
【００４２】
これらの中でも、金属部材（補強コード４４）及び樹脂層（被覆樹脂４６Ｂ）との接着性の観点から、変性オレフィン系樹脂、ポリエステル系樹脂、変性ポリエステル系樹脂、エチレン−アクリル酸エチル共重合体、及びエチレン−酢酸ビニル共重合体からなる群より選ばれる少なくとも１種を含むホットメルト接着剤が好ましく、変性オレフィン系樹脂及び変性ポリエステル系樹脂より選ばれる少なくとも１種を含むホットメルト接着剤がより好ましく、その中でも酸変性オレフィン系樹脂（不飽和カルボン酸で酸変性された変性オレフィン系樹脂）及び変性ポリエステル系樹脂より選ばれる少なくとも１種を含むホットメルト接着剤がさらに好ましく、酸変性ポリエステル系樹脂を含むホットメルト接着剤が特に好ましい。
【００４３】
ここで、「不飽和カルボン酸で酸変性された変性オレフィン系樹脂」とは、ポリオレフィンに、不飽和カルボン酸をグラフト共重合させた変性オレフィン系樹脂を意味する。
【００４４】
樹脂被覆ベルト層４０における補強コード４４は、外周面がコバルトでメッキされたスチールコードとされている。このスチールコードは、スチールを主成分とし、炭素、マンガン、ケイ素、リン、硫黄、銅、クロムなど種々の微量含有物を含むことができる。また、メッキ材料はコバルトに限定されず、ニッケル等を用いる事ができる。
【００４５】
タイヤ軸方向に沿って計測する樹脂被覆ベルト層４０の幅ＢＷ（ベルト端４０ＥＷ間の距離）は、タイヤ軸方向に沿って計測するトレッド６０の接地幅ＴＷに対して７５％以上とすることが好ましい。これにより、ショルダー３９付近の剛性を高めることができる。なお、樹脂被覆ベルト層４０の幅ＢＷの上限は、接地幅ＴＷに対して１１０％とすることが好ましい。これにより、タイヤ１０の重量増加を抑制することができる。
【００４６】
ここで、トレッド６０の接地幅ＴＷとは、タイヤ１０をＪＡＴＭＡ ＹＥＡＲ ＢＯＯＫ（２０１８年度版、日本自動車タイヤ協会規格）に規定されている標準リムに装着し、ＪＡＴＭＡ  ＹＥＡＲ  ＢＯＯＫでの適用サイズ・プライレーティングにおける最大負荷能力（内圧−負荷能力対応表の太字荷重）に対応する空気圧（最大空気圧）の１００％の内圧を充填し、静止した状態で水平な平板に対して回転軸が平行となるように配置し、最大の負荷能力に対応する質量を加えたときのものである。なお、使用地又は製造地において、ＴＲＡ規格、ＥＴＲＴＯ規格が適用される場合は各々の規格に従う。
【００４７】
なお、本発明の実施形態はこれに限らず、樹脂被覆ベルト層４０における補強コード４４として用いるスチールコードは、モノフィラメントコードや複数のフィラメントを撚り合せたコードを用いることができる。また、材質はスチールに代えてアラミド等の有機繊維、カーボンなどを用いてもよい。撚り構造も種々の設計が採用可能であり、断面構造、撚りピッチ、撚り方向、隣接するフィラメント同士の距離も様々なものが使用できる。さらには異なる材質のフィラメントを撚り合せたコードを採用することもで、断面構造としても特に限定されず、単撚り、層撚り、複撚りなど様々な撚り構造を取ることができる。
【００４８】
（トレッド）
図１に示すように、樹脂被覆ベルト層４０のタイヤ径方向外側には、トレッド６０が設けられている。トレッド６０は、走行中に路面に接地する部位であり、トレッド６０の踏面には、タイヤ周方向に延びる周方向溝６２が複数本形成されている。周方向溝６２の形状や本数は、タイヤ１０に要求される排水性や操縦安定性等の性能に応じて適宜設定される。
【００４９】
（作用・効果）
本発明の実施形態に係る樹脂被覆コード４２は、補強コード４４と被覆樹脂４６Ｂとが、接着樹脂４６Ａにより接着されている。そして、（１−１）式に示されるように、接着樹脂４６Ａは、補強コード４４を含んだ断面の幅方向寸法が厚み方向寸法より大きい。また、接着樹脂４６Ａは被覆樹脂４６Ｂより引張弾性率が大きい。
【００５０】
これにより、接着樹脂４６Ａの幅方向寸法が厚み方向寸法以下の場合と比較して、樹脂被覆コード４２の幅方向（Ｗ方向）に沿った剛性（面内剛性）が高い。また、接着樹脂４６Ａの引張弾性率が被覆樹脂４６Ｂの引張弾性以下の場合と比較して、補強コード４４周りの引張弾性率の変化（剛性段差）がなだらかになるため、補強コード４４周りのひび割れを抑制できる。
【００５１】
また、本発明の実施形態に係るタイヤ１０においては、樹脂被覆コード４２を螺旋状に巻回して樹脂被覆ベルト層４０を形成している。このため、補強コード４４をゴムで被覆したゴム被覆ベルト層や、樹脂被覆コード４２を螺旋状に巻回しない樹脂被覆ベルト層と比較して、リング剛性が高くなる。このため、トレッド６０はタイヤ周方向及びタイヤ幅方向に沿った環状面の面外へ変形し難くなり、タイヤ１０の変形が抑制される。
【００５２】
また、接着樹脂４６Ａの幅方向寸法が厚み方向寸法より大きく形成されることにより樹脂被覆コード４２の面内剛性が高められているため、この樹脂被覆コード４２が適用された樹脂被覆ベルト層４０はせん断変形し難く、コーナリングパワーが大きくなる。
【００５３】
さらに、樹脂被覆コード４２は補強コード４４周りの引張弾性率の変化をなだらかにしてひび割れが抑制されているため、樹脂被覆ベルト層４０の面外変形抑制効果が高い。また、ひび割れから樹脂被覆コード４２内部への水の浸入が抑制されるため、タイヤ１０の耐久性が高い。
【００５４】
さらに、補強コード４４の外周に、被覆樹脂４６Ｂよりも水分の浸透し難い接着樹脂４６Ａを設けているので、水分の浸透し易い接着層を設けた場合と比較して、補強コード４４の腐食（錆）を効果的に抑制することができる。
【００５５】
なお、本発明の実施形態においては、図３（Ｂ）に示すように、樹脂被覆コード４２が１本の補強コード４４を樹脂層４６で被覆して構成され、断面形状は略正方形状とされているが本発明の実施形態はこれに限らない。
【００５６】
例えば図４（Ａ）に示すように、樹脂層４６の断面形状を幅方向（Ｗ方向）に沿った方向を長辺とする長方形状としてもよい。また、樹脂層４６の断面形状は、図４（Ａ）に二点鎖線で示すように、タイヤ幅方向の端面を厚み方向（Ｒ方向）に対して傾斜させた平行四辺形状としてもよい。この場合においても、接着樹脂４６Ａは、補強コード４４を含んだ断面の幅方向寸法Ａが厚み方向寸法Ｂより大きく、上述した（１−１）式が成立するものとする。
【００５７】
また、樹脂被覆コード４２には、複数本の補強コード４４を埋設してもよい。例えば図４（Ｂ）には、２本の補強コード４４を樹脂層４６で被覆して樹脂被覆コード４２を形成した例が示されている。また、図４（Ｃ）には、２本の補強コード４４を樹脂層４６で被覆し、接着樹脂４６Ａの幅方向中央部（補強コード４４の間）にくびれ部が形成された例が示されている。さらに、図４（Ｄ）には、３本の補強コード４４を樹脂層４６で被覆し、補強コード４４の間にそれぞれくびれ部が形成された例が示されている。図４（Ｂ）、（Ｃ）、（Ｄ）において、各補強コード４４の周りの接着樹脂４６Ａは連結されている。      
【００５８】
このように、複数本の補強コード４４を被覆する接着樹脂４６Ａ同士が連結されていると、接着樹脂４６Ａ同士が連結されていない場合と比較して引張弾性率が小さい部分が少なく、面内剛性向上効果を高めることができる。これらの場合においても、接着樹脂４６Ａは、補強コード４４を含んだ断面の幅方向寸法Ａが厚み方向寸法Ｂより大きく、上述した（１−１）式が成立するものとする。
【００５９】
なお、図４（Ａ）、（Ｂ）に示されるように、複数本の補強コード４４を樹脂層４６で被覆して樹脂被覆コード４２を形成する場合、補強コード４４の本数をｎ本とすると、（１−１）式に加えて、次の（１−２）式が成立するものとする。すなわち、「補強コード４４及び接着樹脂４６Ａが配置された部分の幅方向寸法」Ａをｎで除した値が、「補強コード４４及び接着樹脂４６Ａが配置された部分の厚み方向寸法の最大値」Ｂより大きい。
【００６０】
Ｂ＜（Ａ／ｎ）    ・・・（１−２）
【００６１】
「厚み方向寸法の最大値」とは、接着樹脂４６Ａの厚み方向に沿って引いた直線が、補強コード４４及び接着樹脂４６Ａが配置された部分と交わる寸法の最大値のことである。
【００６２】
なお、樹脂被覆コード４２に複数本の補強コード４４を埋設した場合において、各補強コード４４の周りの接着樹脂４６Ａは必ずしも連結しなくてもよい。例えば図５（Ａ）、（Ｂ）、（Ｃ）に示すように、接着樹脂４６Ａは補強コード４４毎に分断してもよい。
【００６３】
例えば図５（Ａ）に示した例においては、２本の補強コード４４を囲む接着樹脂４６Ａが連結されず分断されているが、本発明はこのような実施形態も含むものとする。この場合、補強コード４４及び接着樹脂４６Ａが配置された部分の幅方向寸法ａ１、ａ２の「合計値」をＡとして、上述した（１−２）式が成立するものとする。
【００６４】
同様に、図５（Ｃ）においては、補強コード４４及び接着樹脂４６Ａが配置された部分の幅方向寸法ａ１、ａ２、ａ３の「合計値」をＡとして、上述した（１−２）式が成立するものとする。
【００６５】
また、本発明の実施形態においては、補強コード４４を被覆する接着樹脂４６Ａが、樹脂被覆コード４２の延設方向に沿って部分的に連結したり分断してもよい。つまり、例えば樹脂被覆コード４２の延設方向に沿って、部分的に図４（Ｂ）に示した形状、図４（Ｃ）に示した形状及び図５（Ｂ）に示した形状等をとることができる。
【００６６】
このような場合においては、図５（Ｂ）に示すように、補強コード４４を囲む接着樹脂４６Ａがそれぞれ分断された断面において、補強コード４４及び接着樹脂４６Ａが配置された部分の幅方向寸法ａ１、ａ２の「合計値」をＡとして、上述した（１−２）式が成立すればよい。
【００６７】
なお、本実施形態においては、樹脂被覆コード４２を用いて樹脂被覆ベルト層４０を形成しているが、本発明の実施形態はこれに限らない。例えば樹脂被覆ベルト層４０に「加えて」または樹脂被覆ベルト層４０に「代えて」、樹脂被覆コード４２を用いて図１に示すビードコア１２Ａを形成してもよい。
【００６８】
この場合、図６（Ａ）、（Ｂ）に示すように、樹脂被覆コード４２は、タイヤ周方向（矢印Ｓで示す方向）に約３周巻回して配置されている。タイヤ径方向に互いに隣接する被覆樹脂４６Ｂ同士は、融着により接合されている。これにより、補強コード４４が樹脂層４６によって被覆されたビードコア１２Ａが形成される。なお、樹脂被覆コード４２の巻回数（本実施形態では３巻）及び１巻あたりに配置される補強コード４４の本数（本実施形態では３本）は、目的に応じて適宜増減することができる。このように、本発明は様々な態様で実施できる。
【符号の説明】
【００６９】
１０…タイヤ（空気入りタイヤ）、  １２Ａ…ビードコア、  １６…カーカス、
４０…樹脂被覆ベルト層、  ４２…樹脂被覆コード、４４…補強コード（コード）、
４６Ａ…接着樹脂、  ４６Ｂ…被覆樹脂、  ６０…トレッド
【図１】
2019218033.tif 000003
【図２】
2019218033.tif 000004
【図３】
2019218033.tif 000005
【図４】
2019218033.tif 000006
【図５】
2019218033.tif 000007
【図６】
2019218033.tif 000008